(57)【要約】【課題】張り替えの際、既存の壁紙を剥離する必要が無く、しかも新規の壁紙施工後も内装制限に適用できる壁紙施工法を得る。【解決手段】壁紙を内装壁面に貼着するに際して、不燃性下張り紙を前記内装壁面の全面または一部に予め貼着することを特微とするもの。不燃性下貼り紙としては、パルプ繊維、硝子繊維、膨張性黒鉛の何れか１つ以上を、合成樹脂系エマルジョン又は／及び水溶性樹脂の結合材（バインダー）で結着したシートを用いる。【選択図】      なし【特許請求の範囲】
【請求項１】
壁紙を内装壁面に貼着するに際して、不燃性下張り紙を前記内装壁面の全面または一部に予め貼着することを特微とする壁紙施工法。
【請求項２】
前記不燃性下張り紙として、パルプ繊維、硝子繊維、膨張性黒鉛の何れか１つ以上を、合成樹脂系エマルジョン又は／及び水溶性樹脂の結合材で結着したシートを用いることを特徴とする請求項１に記載の壁紙施工法。
【請求項３】
前記合成樹脂エマルジョンとしてＳＢＲラテックスを用い、前記水溶性樹脂として水溶性ビニロンを用いることを特徴とする請求項２に記載の壁紙施工法。
【請求項４】
前記ＳＢＲラテックスと水溶性ビニロンとの混合比率を８０／２０〜９０／１０ｗｔ％として用いることを特徴とする請求項３に記載の壁紙施工法。
【請求項５】
前記不燃性下貼り紙の構成成分に含まれる有機分量を６０〜８０ｇ／ｍ２  、膨張性黒鉛量を６０〜７０ｇ／ｍ２  とすることを特徴とする請求項１〜４の何れか１項に記載の壁紙施工法。
【発明の詳細な説明】
【０００１】
【発明の属する技術分野】
本発明は、例えばリフォームなどで内装制限が必要な際の壁紙施工法に関するものである。
【０００２】
【従来の技術】
従来、壁紙を張り替える際、既存の壁紙化粧層を剥離し、壁紙裏打ち紙が残った状態で新規の壁紙を施工している。張り替えの際、当該壁紙は通常施工後５年〜１０年程度経過しており、その間、壁紙、接着剤、下地基材の劣化は免れず、剥離の際、壁紙化粧層が均一に剥離できえなかったり、あるいは裏打ち紙が下地基材に完全に接着していない場合が有った。
【０００３】
そのため新規の壁紙施工の際、事前に下地に不陸がある場合、パテ処理等で平滑にしたり、接着不良がある場合、裏打ち紙を予め壁紙施工前に剥離する必要が有った。
【０００４】
また、張り替えの際、既存の壁紙を剥離せず、一旦下張り紙を施工し、完全に壁紙施工下地を作った後、新規の壁紙を施工する工法も開発されている（例えば、特許文献１参照）。更に、下貼り紙に揮発性物質用吸着剤を含ませてホルムアルデヒド等を低減させるものも提案されている（例えば、特許文献２参照）。
【０００５】
一方、建築基準法等では、火災の際のフラッシュオーバーを防いだり、遅らせたりするために、室内の天井・壁などの内装材に不燃・準不燃の防火材料を使用するように義務づけている。これを内装制限の指定と呼ぶ。
【０００６】
【特許文献１】
特開２００１−１１５６２１号公報
【特許文献２】
特開２００２−２３５４１７号公報
【０００７】
【発明が解決しようとする課題】
しかしながら、張り替えの際、既存の壁紙を剥離せず、一旦下張り紙を施工し、完全に壁紙施工下地を作った後、新規の壁紙を施工する工法では、構造上は下地基材→既存壁紙用接着剤→既存の壁紙→下張り紙専用接着剤→下張り紙一新規壁紙用接着剤→新規壁紙の多層構造になっている。
【０００８】
それぞれの材料には有機分があるため、燃焼させた際の発熱量が多く、内装制限の必要な施工現場での適用は基本的に不可能であった。
【０００９】
本発明は、上記課題を解決させるためになされたものであり、その目的は張り替えの際、既存の壁紙を剥離する必要が無く、しかも新規の壁紙施工後も内装制限に適用できる壁紙施工法を得ることを目的とする。
【００１０】
【課題を解決するための手段】
請求項１に記載された発明に係る壁紙施工法は、壁紙を内装壁面に貼着するに際して、不燃性下張り紙を前記内装壁面の全面または一部に予め貼着することを特微とするものである。
【００１１】
請求項２に記載された発明に係る壁紙施工法は、請求項１に記載の不燃性下張り紙として、パルプ繊維、硝子繊維、膨張性黒鉛の何れか１つ以上を、合成樹脂系エマルジョン又は／及び水溶性樹脂の結合材（バインダー）で結着したシートを用いることを特徴とするものである。
【００１２】
請求項３に記載された発明に係る壁紙施工法は、請求項２に記載の合成樹脂エマルジョンとしてＳＢＲラテックスを用い、水溶性樹脂として水溶性ビニロンを用いることを特徴とするものである。
【００１３】
請求項４に記載された発明に係る壁紙施工法は、請求項３に記載のＳＢＲラテックスと水溶性ビニロンとの混合比率を８０／２０〜９０／１０ｗｔ％として用いることを特徴とするものである。
【００１４】
請求項５に記載された発明に係る壁紙施工法は、請求項１〜４の何れか１項に記載の不燃性下貼り紙の構成成分に含まれる有機分量を６０〜８０ｇ／ｍ２  、膨張性黒鉛量を６０〜７０ｇ／ｍ２  とすることを特徴とするものである。
【００１５】
【発明の実施の形態】
本発明においては、壁紙を内装壁面に貼着するに際して、不燃性下張り紙を前記内装壁面の全面または一部に予め貼着するものであるため、新規の壁紙施工後も内装制限に適用できる壁紙施工法を得ることができる。また、リフォームの内装施工の場合でも、新たな下地壁を施工することなく、リフォーム前の既存の内装壁面上に不燃性下貼り紙を貼着することにより、通常の壁紙の貼着に沿って貼着作業を行うことができる。尚、内装制限が許されるのであれば通常の壁紙でもまた通常の澱粉系接着剤でも使用可能である。
【００１６】
本発明の不燃性下貼り紙としては、不燃性繊維同士を結合材で結着させたシートや、より柔軟性を持たせるため不燃性繊維をパルプ繊維等の天然繊維と複合させて結合材で結着させて不燃性としたシートが挙げられる。具体的には、パルプ繊維、硝子繊維、膨張性黒鉛の何れか１つ以上を、合成樹脂系エマルジョン又は／及び水溶性樹脂の結合材で結着したシートが挙げられる。
【００１７】
本発明での結着剤としては、不燃性繊維同士又は天然繊維と複合させた繊維同士をより強固に結着するとともに内装壁面に貼着させるために柔軟性を持たせなければならない。よって、本発明では、下貼り紙の結合材（バインダー）として、合成樹脂系エマルジョン又は／及び水溶性樹脂を用いる。
【００１８】
合成樹脂系エマルジョンとしては、例えば、酢ビ型接着剤、酢ビ−アクリル共重合型接着剤、エチレン−酢ビ共重合型接着剤、酢ビ−ベオバ共重合型接着剤、水性系ウレタン型接着剤、水性系エポキシ型接着剤、アクリル型接着剤、アクリル−スチレン共重合型接着剤等が挙げられるが、より好ましくは、合成樹脂エマルジョンとしてＳＢＲラテックスを用いる。また、水溶性樹脂としては、ポリビニルアルコール、メチルセルロース、ヒドロキシプロピルセルロース、カルボキシメチルセルロース、ポリアクリル酸ソーダ、デキストリン、α化澱粉、ポリビニルピロリドン等が挙げられるが、より具体的には、水溶性樹脂として水溶性ビニロンを用いる。
【００１９】
ＳＢＲラテックスと水溶性ビニロンとは個別に用いても良いが、より好ましくはＳＢＲラテックスと水溶性ビニロンとを混合して用いることにより、より強固な結合力が得られるとともに柔軟性を有するシートが得られる。更に好ましくは、ＳＢＲラテックスと水溶性ビニロンとの混合比率を８０／２０〜９０／１０ｗｔ％として用いる。
【００２０】
内装制限においては、貼着される場所や貼着される壁紙、また、貼着に用いる接着剤によって種々の制限があるが、不燃性下貼り紙の構成成分に含まれる有機分量を６０〜８０ｇ／ｍ２  、膨張性黒鉛量を６０〜７０ｇ／ｍ２  とすることにより、強固な貼着と不燃効果が得られる。
【００２１】
【実施例】
（実施例１）
既存の壁紙面に、不燃性下張り紙を張り付け、その後、新規施工同様、通常の壁紙用接着剤にて壁紙を新規に張り付け、コーンカロリーメーターにて発熱量を測定した。なお下張り紙の構成としては、膨張性黒鉛、パルプ、無機粉体を基本べ−スにバインダーの構成成分、配合量を変化させ、それぞれ発熱量、表面強度、張り付け可能時間を測定した。なおブランク試験として、可燃性下張り紙（コアシ−ト（商品名）、ヤヨイ化学工業（株）社製）を適用した。結果を次の表１に示す。
【００２２】
【表１】
2004250981.tif 000002
【００２３】
表１に示すとおり、バインダー種類にかかわらず、有機分量が多ければ、発熱量は増大した。バインダー種類として、ＳＢＲがアクリルより有機分量が多いにもかかわらず、発熱量が低く抑えることができた。またビニロンをバインダーに加えることにより、表面強度が強くなり、貼り付け可能時間も長くキープできることがわかった。
【００２４】
（実施例２）
実施例１より、バインダーをＳＢＲ／ビニロン系に固定し、膨張性黒鉛量、有機分量を変化させ、発熱量、表面強度、貼り付け可能時間を測定した。結果を次の表２に示す。
【００２５】
【表２】
2004250981.tif 000003
【００２６】
表２に示すとおり、有機分量が６０〜８０ｇ／ｍ２  、膨張性黒鉛含有量が６０〜７０ｇ／ｍ２  が、発熱量も抑えられ、しかも壁紙施工性に優れた性能を有することがわかった。またバインダー種類としては、ＳＢＲにビニロンを配合させることにより、材料強度が向上し、しかも貼り付け可能時間も長くキープできることがわかった。
【００２７】
椎定要因として、ＳＢＲ樹脂の柔軟な皮膜にピニロンの直鎖状物質を加えることにより、立体強度が上がるためだと思われる。配合比率に関しては、ＳＢＲ／ビニロン＝８０／２０〜９０／１０が効果的であると思われる。
【００２８】
【発明の効果】
本発明は以上説明した通り、目的は張り替えの際、既存の壁紙を剥離する必要が無く、しかも新規の壁紙施工後も内装制限に適用できる壁紙施工法を得ることができるという効果がある。